(57)【特許請求の範囲】
【請求項１】
隣接する他の部材に接触しつつ、前記他の部材に対して相対的に滑動する摺動部材であって、
Ｓｉ６−ＺＡｌＺＯＺＮ８−Ｚの組成式で表され、０．１≦ｚ≦３．５を満たすβサイアロンを主成分とし、残部不純物からなる焼結体から構成され、
前記他の部材と接触する面である接触面を含む領域には、内部よりも緻密性の高い層である緻密層が形成されている、摺動部材。
【請求項２】
隣接する他の部材に接触しつつ、前記他の部材に対して相対的に滑動する摺動部材であって、
Ｓｉ６−ＺＡｌＺＯＺＮ８−Ｚの組成式で表され、０．１≦ｚ≦３．５を満たすβサイアロンを主成分とし、残部焼結助剤および不純物からなる焼結体から構成され、
前記他の部材と接触する面である接触面を含む領域には、内部よりも緻密性の高い層である緻密層が形成されている、摺動部材。
【請求項３】
前記緻密層の断面を光学顕微鏡の斜光にて観察し、得られた画像を輝度閾値による２値化処理した場合、白色の領域として観察される白色領域の面積率は７％以下である、請求項１または２に記載の摺動部材。
【請求項４】
前記緻密層の表面を含む領域には、前記緻密層内の他の領域よりもさらに緻密性の高い層である高緻密層が形成されている、請求項１〜３のいずれか１項に記載の摺動部材。
【請求項５】
前記高緻密層の断面を光学顕微鏡の斜光にて観察し、得られた画像を輝度閾値による２値化処理した場合、白色の領域として観察される白色領域の面積率は３．５％以下である、請求項４に記載の摺動部材。
【請求項６】
請求項１〜５のいずれか１項に記載の摺動部材を備えた、摺動装置。
【請求項７】
隣接する他の部材に接触しつつ、前記他の部材に対して相対的に滑動する摺動部材の製造方法であって、
Ｓｉ６−ＺＡｌＺＯＺＮ８−Ｚの組成式で表され、０．１≦ｚ≦３．５を満たすβサイアロンを主成分とし、残部不純物からなる原料粉末が準備される工程と、
前記原料粉末が前記摺動部材の概略形状に成形されることにより成形体が作製される工程と、
前記成形体が、１ＭＰａ以下の圧力下で焼結される工程とを備えた、摺動部材の製造方法。
【請求項８】
隣接する他の部材に接触しつつ、前記他の部材に対して相対的に滑動する摺動部材の製造方法であって、
Ｓｉ６−ＺＡｌＺＯＺＮ８−Ｚの組成式で表され、０．１≦ｚ≦３．５を満たすβサイアロンを主成分とし、残部焼結助剤および不純物からなる原料粉末が準備される工程と、
前記原料粉末が前記摺動部材の概略形状に成形されることにより成形体が作製される工程と、
前記成形体が、１ＭＰａ以下の圧力下で焼結される工程とを備えた、摺動部材の製造方法。
【請求項９】
前記成形体が焼結される工程では、１５５０℃以上１８００℃以下の温度域で前記成形体が焼結される、請求項７または８に記載の摺動部材の製造方法。
【請求項１０】
前記成形体が焼結される工程では、不活性ガス雰囲気中または窒素と酸素との混合ガス雰囲気中において前記成形体が焼結される、請求項７〜９のいずれか１項に記載の摺動部材の製造方法。
【請求項１１】
前記成形体が焼結される前に、前記成形体の表面が加工される工程をさらに備えた、請求項７〜１０のいずれか１項に記載の摺動部材の製造方法。
【請求項１２】
焼結された前記成形体の表面が加工され、前記表面を含む領域が除去される工程をさらに備え、
焼結された前記成形体の表面が加工される工程において除去される前記成形体の厚みは１５０μｍ以下である、請求項７〜１１のいずれか１項に記載の摺動部材の製造方法。
【発明の詳細な説明】
【技術分野】
【０００１】
本発明は摺動装置、摺動部材およびその製造方法に関し、より特定的には、構成部品にβサイアロンを主成分とする焼結体を採用した摺動装置、βサイアロンを主成分とする焼結体からなる摺動部材およびその製造方法に関するものである。
【背景技術】
【０００２】
窒化珪素やサイアロンなどのセラミックスは、鋼に比べて比重が小さく、かつ耐食性が高いだけでなく、絶縁性を有するという特徴を備えている。そのため、滑り軸受、動圧型軸受ユニットなどの摺動装置を構成し、隣接する他の部材に接触しつつ、当該他の部材に対して相対的に滑動する摺動部材の素材にセラミックスを採用した場合、摺動装置の軽量化が可能となるとともに、摺動部材の腐食による損傷、構成部品の電食による摺動装置の短寿命化などを抑制することができる。
【０００３】
しかし、窒化珪素やサイアロンなどのセラミックスは、鋼に比べて製造コストが高いため、摺動装置の構成部品の素材としてセラミックスを採用すると、摺動装置の製造コストが大幅に上昇するという問題点があった。
【０００４】
これに対し、近年、セラミックスであるβサイアロンを、燃焼合成法を含む製造工程により製造することにより、低コストで製造する方法が開発された（たとえば特許文献１〜３参照）。そのため、このβサイアロンを構成部品である摺動部材の素材として採用した低価格な摺動装置の製造が検討され得る。
【特許文献１】特開２００４−９１２７２号公報
【特許文献２】特開２００５−７５６５２号公報
【特許文献３】特開２００５−１９４１５４号公報
【発明の開示】
【発明が解決しようとする課題】
【０００５】
しかしながら、上記βサイアロンを摺動部材の素材として採用するためには、βサイアロンからなる摺動部材が十分な耐摩耗性を有している必要がある。耐摩耗性は、摺動部材の破壊強度等とは必ずしも一致せず、βサイアロンからなる摺動部材も、必ずしも十分な耐摩耗性を有しているとはいえない。そのため、βサイアロンからなる摺動部材を備えた摺動装置においても、十分な耐久性を安定して確保することは容易ではないという問題点があった。
【０００６】
そこで、本発明の目的は、安価でありながら、十分な耐久性を安定して確保することが可能なβサイアロン焼結体（βサイアロンを主成分とする焼結体）からなる摺動部材とその製造方法、および当該摺動部材を備えた摺動装置を提供することである。
【課題を解決するための手段】
【０００７】
本発明の一の局面における摺動部材は、隣接する他の部材に接触しつつ、当該他の部材に対して相対的に滑動する摺動部材であって、Ｓｉ６−ＺＡｌＺＯＺＮ８−Ｚの組成式で表され、０．１≦ｚ≦３．５を満たすβサイアロンを主成分とし、残部不純物からなる焼結体から構成されている。そして、当該他の部材と接触する面である接触面を含む領域には、内部よりも緻密性の高い層である緻密層が形成されている。
【０００８】
本発明の他の局面における摺動部材は、隣接する他の部材に接触しつつ、当該他の部材に対して相対的に滑動する摺動部材であって、Ｓｉ６−ＺＡｌＺＯＺＮ８−Ｚの組成式で表され、０．１≦ｚ≦３．５を満たすβサイアロンを主成分とし、残部焼結助剤および不純物からなる焼結体から構成されている。そして、当該他の部材と接触する面である接触面を含む領域には、内部よりも緻密性の高い層である緻密層が形成されている。
【０００９】
本発明者は、βサイアロンを主成分とする摺動部材の耐摩耗性と、摺動部材の構成との関係を詳細に調査した。その結果、以下の知見が得られ、本発明に想到した。
【００１０】
すなわち、上述のβサイアロンは、燃焼合成を含む製造工程を採用することにより、上記ｚの値（以下、ｚ値という）が０．１以上となる種々の組成を有するものが製造可能である。そして、一般に耐摩耗性に大きな影響を与える硬度は、製造の容易なｚ値４．０以下の範囲において、ほとんど変化しない。しかしながら、βサイアロンを主成分とする焼結体からなる摺動部材の耐摩耗性とｚ値との関係を詳細に調査したところ、ｚ値が３．５を超えると摺動部材の耐摩耗性が大幅に低下することが分かった。
【００１１】
より具体的には、ｚ値が０．１以上３．５以下の範囲においては、耐摩耗性はほぼ同等であるが、ｚ値が３．５を超えると摺動部材の耐摩耗性が大幅に低下するという現象が明らかとなった。したがって、βサイアロンからなる摺動部材において、安定して十分な耐摩耗性を確保するためには、ｚ値を３．５以下とする必要がある。
【００１２】
一方、上述のように、βサイアロンは、燃焼合成を含む製造工程により製造することにより、安価に製造することができる。しかし、ｚ値が０．１未満では、燃焼合成の実施が困難となることが分かった。そのため、βサイアロンを主成分とする焼結体からなる摺動部材を安価に製造するためには、ｚ値を０．１以上とする必要がある。
【００１３】
これに対し、本発明の摺動部材は、Ｓｉ６−ＺＡｌＺＯＺＮ８−Ｚの組成式で表され、０．１≦ｚ≦３．５を満たすβサイアロンを主成分とし、残部不純物からなる焼結体、または残部焼結助剤および不純物からなる焼結体から構成されている。
【００１４】
さらに、上述のβサイアロンを主成分とする焼結体からなる摺動部材においては、その緻密性が摺動部材において最も重要な耐久性の１つである耐摩耗性に大きく影響する。これに対し、上記本発明の摺動部材は、βサイアロンを主成分とする焼結体からなり、接触面を含む領域に内部よりも緻密性の高い層である緻密層が形成されている。その結果、本発明の摺動部材によれば、安価でありながら、耐摩耗性が向上することにより十分な耐久性を安定して確保することが可能なβサイアロンを主成分とする焼結体からなる摺動部材を提供することができる。
【００１５】
ここで、上記本発明の他の局面における摺動部材は、摺動部材の用途等を考慮し、焼結助剤を含んでいる。これにより、容易に焼結体の気孔率を低下させることが可能となり、安価でありながら、耐摩耗性が向上することにより十分な耐久性を安定して確保することが可能なβサイアロンを主成分とする焼結体からなる摺動部材を、容易に提供することができる。
【００１６】
なお、緻密性の高い層とは、焼結体において空孔率の低い（密度の高い）層であって、たとえば以下のように調査することができる。まず、摺動部材の表面に垂直な断面において摺動部材を切断し、当該断面を鏡面ラッピングする。その後、鏡面ラッピングされた断面を光学顕微鏡の斜光（暗視野）にて、たとえば５０〜１００倍程度で撮影し、３００ＤＰＩ（Ｄｏｔ  Ｐｅｒ  Ｉｎｃｈ）以上の画像として記録する。このとき、白色の領域として観察される白色領域は、空孔率の高い（密度の低い）領域に対応する。したがって、白色領域の面積率が低い領域は、当該面積率が高い領域に比べて緻密性が高い。そして、画像処理装置を用いて記録された画像を輝度閾値により２値化処理した上で白色領域の面積率を測定し、当該面積率により、撮影された領域の緻密性を知ることができる。つまり、上記本発明の摺動部材では、接触面を含む領域に内部よりも白色領域の面積率の低い層である緻密層が形成されている。なお、上記撮影は、ランダムに５箇所以上で行ない、上記面積率は、その平均値で評価することが好ましい。また、摺動部材の内部における上記白色領域の面積率は、たとえば１５％以上である。
【００１７】
また、摺動部材の耐摩耗性を一層向上させるためには、上記緻密層は１００μｍ以上の厚みを有していることが好ましい。さらに、上記他の局面における摺動部材に採用される焼結助剤としては、マグネシウム（Ｍｇ）、アルミニウム（Ａｌ）、珪素（Ｓｉ）、チタン（Ｔｉ）、希土類元素の酸化物、窒化物、酸窒化物のうち少なくとも一種類以上を選択することができる。また、上記本発明の一の局面における摺動部材と同等の作用効果を奏するためには、焼結助剤は、焼結体のうち２０質量％以下とすることが望ましい。
【００１８】
上記摺動部材において好ましくは、緻密層の断面を光学顕微鏡の斜光にて観察し、得られた画像を輝度閾値による２値化処理した場合、白色の領域として観察される白色領域の面積率は７％以下である。
【００１９】
白色領域の面積率が７％以下となる程度に上記緻密層の緻密性を向上させることで、摺動部材の耐摩耗性がより向上する。したがって、上記構成により、本発明の摺動部材の耐久性を一層向上させることができる。
【００２０】
上記摺動部材において好ましくは、緻密層の表面を含む領域には、当該緻密層内の他の領域よりもさらに緻密性の高い層である高緻密層が形成されている。
【００２１】
緻密性のさらに高い高緻密層が緻密層の表面を含む領域に形成されることにより、摺動部材の耐摩耗性が一層向上する。
【００２２】
上記摺動部材において好ましくは、高緻密層の断面を光学顕微鏡の斜光にて観察し、得られた画像を輝度閾値による２値化処理した場合、白色の領域として観察される白色領域の面積率は３．５％以下である。
【００２３】
白色領域の面積率が３．５％以下となる程度に上記高緻密層の緻密性を向上させることで、摺動部材の耐摩耗性を一層向上させることができる。
【００２４】
本発明に従った摺動装置は、上述の本発明の摺動部材を備えている。本発明の摺動装置によれば、上記本発明の摺動部材を備えていることにより、安価でありながら、十分な耐久性を安定して確保することが可能なβサイアロン焼結体からなる摺動部材を備えた摺動装置を提供することができる。
【００２５】
本発明の一の局面における摺動部材の製造方法は、隣接する他の部材に接触しつつ、当該他の部材に対して相対的に滑動する摺動部材の製造方法である。この摺動部材の製造方法は、Ｓｉ６−ＺＡｌＺＯＺＮ８−Ｚの組成式で表され、０．１≦ｚ≦３．５を満たすβサイアロンを主成分とし、残部不純物からなる原料粉末が準備される工程と、原料粉末が摺動部材の概略形状に成形されることにより成形体が作製される工程と、成形体が、１ＭＰａ以下の圧力下で焼結される工程とを備えている。
【００２６】
本発明の他の局面における摺動部材の製造方法は、隣接する他の部材に接触しつつ、当該他の部材に対して相対的に滑動する摺動部材の製造方法である。この摺動部材の製造方法は、Ｓｉ６−ＺＡｌＺＯＺＮ８−Ｚの組成式で表され、０．１≦ｚ≦３．５を満たすβサイアロンを主成分とし、残部焼結助剤および不純物からなる原料粉末が準備される工程と、原料粉末が摺動部材の概略形状に成形されることにより成形体が作製される工程と、成形体が、１ＭＰａ以下の圧力下で焼結される工程とを備えている。
【００２７】
セラミックスの焼結体からなる摺動部材の製造方法においては、摺動部材の耐摩耗性を低下させる欠陥の発生を抑制する目的で、熱間静水圧焼結法（Ｈｏｔ  Ｉｓｏｓｔａｔｉｃ  Ｐｒｅｓｓ；ＨＩＰ）やガス圧焼結法（Ｇａｓ  Ｐｒｅｓｓｕｒｅｄ  Ｓｉｎｔｅｒｉｎｇ；ＧＰＳ）などの加圧焼結法（通常１０ＭＰａ以上の圧力下で焼結を行なう方法）による焼結が採用されるのが一般的である。この従来の製造方法によれば、摺動部材の気孔率が低下し、密度の高い摺動部材を製造することができる。しかし、加圧焼結法を採用した従来の製造方法は、製造コストの上昇を招来する。さらに、加圧焼結法を採用した製造方法では、摺動部材の表層部に材質が変質した異常層が形成される。そのため、摺動部材の仕上げ加工において、当該異常層を除去する必要が生じ、摺動部材の製造コストが一層上昇する。一方、加圧焼結法を採用しない場合、摺動部材の気孔率が増加して欠陥が発生し、摺動部材の耐摩耗性が低下するという問題点があった。
【００２８】
これに対し、本発明者は、βサイアロンからなる成形体を１ＭＰａ以下の圧力下で焼結して摺動部材を製造することにより、摺動部材の表面に形成される接触面（表面）を含む領域に、内部よりも緻密性の高い緻密層を形成可能であることを見出した。上記本発明の摺動部材の製造方法においては、βサイアロンを主成分とする成形体が１ＭＰａ以下の圧力下で焼結される工程を含むことにより、加圧焼結の採用に伴う製造コストの上昇を抑制しつつ、接触面を含む領域に緻密層を形成することができる。その結果、本発明の摺動部材の製造方法によれば、十分な耐久性を安定して確保することが可能なβサイアロン焼結体からなる摺動部材を、安価に製造することができる。
【００２９】
なお、成形体が焼結される工程は、βサイアロンの分解を抑制するため、０．０１ＭＰａ以上の圧力下で行なうことが好ましく、低コスト化を考慮すると大気圧以上の圧力下で行なうことがより好ましい。また、製造コストを抑制しつつ緻密層を形成するためには、成形体が焼結される工程は１ＭＰａ以下の圧力下で行なうことが好ましい。
【００３０】
上記摺動部材の製造方法において好ましくは、成形体が焼結される工程では、１５５０℃以上１８００℃以下の温度域で成形体が焼結される。
【００３１】
成形体が焼結される温度が１５５０℃未満では、焼結による緻密化が進みにくいため、成形体が焼結される温度は１５５０℃以上であることが好ましく、１６００℃以上であることがより好ましい。一方、成形体が焼結される温度が１８００℃を超えると、βサイアロン結晶粒の粗大化による焼結体の機械的特性の低下が懸念されるため、成形体が焼結される温度は１８００℃以下であることが好ましく、１７５０℃以下であることがより好ましい。
【００３２】
上記摺動部材の製造方法において好ましくは、成形体が焼結される工程では、不活性ガス雰囲気中または窒素と酸素との混合ガス雰囲気中において成形体が焼結される。
【００３３】
不活性ガス雰囲気中において成形体が焼結されることにより、βサイアロンの分解や組織変化を抑制することができる。また、窒素と酸素との混合ガス雰囲気中において成形体が焼結されることにより、βサイアロン焼結体の窒素および酸素の含有量を制御することができる。
【００３４】
上記摺動部材の製造方法において好ましくは、成形体が焼結される前に、成形体の表面が加工される工程をさらに備えている。
【００３５】
成形体が焼結されると成形体の硬度が極めて高くなり、加工が困難となる。そのため、焼結後に、たとえば成形体の大幅な加工を行なって摺動部材として仕上げる仕上げ工程を採用することは、摺動部材の製造コストの上昇を伴う。これに対し、成形体の焼結前に成形体の加工を行なって、仕上げ工程などにおける焼結後の成形体の加工量を抑制することにより、摺動部材の製造コストを抑制することができる。特に、加圧焼結法を採用する製造方法では、異常層を除去するために焼結後に比較的大きな加工量が必要となるため、このような工程のメリットは小さいが、本発明の摺動部材の製造方法では、βサイアロンからなる成形体を１ＭＰａ以下の圧力下で焼結する工程が採用されているため、異常層を除去するための加工量が抑制されており、上記工程によるメリットは極めて大きい。
【００３６】
上記摺動部材の製造方法において好ましくは、焼結された成形体の表面が加工され、当該表面を含む領域が除去される工程をさらに備えている。そして、焼結された成形体の表面が加工される工程において除去される当該成形体の厚みは１５０μｍ以下である。
【００３７】
上記本発明の摺動部材の製造方法においては、表面を含む領域に厚み１５０μｍ程度の上述の高緻密層が形成される。そのため、焼結された成形体の表面が加工され、当該表面を含む領域が除去される工程、たとえば仕上げ工程が実施される場合、当該工程において除去される成形体の厚みを１５０μｍ以下とすることにより、摺動部材の接触面に高緻密層を残存させることができる。したがって、上記工程を採用することにより、一層耐摩耗性が向上した摺動部材を製造することができる。なお、高緻密層をより確実に残存させるためには、上記工程において除去される焼結された成形体の厚みは、１００μｍ以下とすることがより好ましい。
【発明の効果】
【００３８】
以上の説明から明らかなように、本発明の摺動装置、摺動部材およびその製造方法によれば、安価でありながら、十分な耐久性を安定して確保することが可能なβサイアロン焼結体からなる摺動部材とその製造方法、および当該摺動部材を備えた摺動装置を提供することができる。
【発明を実施するための最良の形態】
【００３９】
以下、図面に基づいて本発明の実施の形態を説明する。なお、以下の図面において同一または相当する部分には同一の参照番号を付しその説明は繰り返さない。
【００４０】
（実施の形態１）
図１は、本発明の一実施の形態である実施の形態１の摺動装置としての球面滑り軸受の構成を示す概略断面図である。図２は、図１の要部を拡大して示す概略部分断面図である。図１および図２を参照して、本発明の実施の形態１における摺動装置としての球面滑り軸受について説明する。
【００４１】
図１を参照して、実施の形態１の球面滑り軸受１は、摺動部材としての環状の外輪１１と、外輪１１の内周側に配置された摺動部材としての環状の内輪１２とを備えている。外輪１１の内周面には球面形状を有する外輪滑り面１１Ａが形成されており、内輪１２の外周面には、球面形状を有する内輪滑り面１２Ａが形成されている。そして、外輪滑り面１１Ａと内輪滑り面１２Ａとが互いに接触するように、外輪１１と内輪１２とは配置されている。また、外輪滑り面１１Ａおよび内輪滑り面１２Ａの少なくともいずれか一方には、二硫化モリブデンなどの固体潤滑剤の皮膜が形成されていてもよい。
【００４２】
以上の構成により、球面滑り軸受１の外輪１１と内輪１２とは、互いに相対的に周方向に滑ることにより回転および揺動可能となっている。また、外輪滑り面１１Ａおよび内輪滑り面１２Ａが球面形状であることにより、調心角αの範囲で外輪１１の回転軸と内輪１２の回転軸とが角度をなすことができる。
【００４３】
すなわち、図１および図２を参照して、摺動装置としての球面滑り軸受１を構成する外輪１１および内輪１２は、隣接する他の部材（内輪１２および外輪１１）に接触しつつ、当該他の部材に対して相対的に滑動する摺動部材である。そして、摺動部材としての外輪１１および内輪１２は、Ｓｉ６−ＺＡｌＺＯＺＮ８−Ｚの組成式で表され、０．１≦ｚ≦３．５を満たすβサイアロンを主成分とし、残部不純物からなる焼結体から構成されている。さらに、図２を参照して、当該他の部材と接触する面である接触面としての外輪滑り面１１Ａおよび内輪滑り面１２Ａを含む領域には、内部１１Ｃ，１２Ｃよりも緻密性の高い層である緻密層（外輪緻密層１１Ｂおよび内輪緻密層１２Ｂ）が形成されている。この外輪緻密層１１Ｂおよび内輪緻密層１２Ｂの断面を光学顕微鏡の斜光にて観察した場合、白色の領域として観察される白色領域の面積率は７％以下である。
【００４４】
そのため、本実施の形態おける球面滑り軸受１は、安価でありながら、十分な耐久性を安定して確保することが可能なβサイアロン焼結体からなる摺動部材（外輪１１および内輪１２）を備えた摺動装置となっている。上記不純物は、原料に由来するもの、あるいは製造工程において混入するものを含む不可避的不純物を含む。
【００４５】
なお、上記本実施の形態においては、摺動部材としての外輪１１および内輪１２は、Ｓｉ６−ＺＡｌＺＯＺＮ８−Ｚの組成式で表され、０．１≦ｚ≦３．５を満たすβサイアロンを主成分とし、残部焼結助剤および不可避的不純物からなる焼結体から構成されていてもよい。焼結助剤を含むことで、容易に焼結体の気孔率を低下させることが可能となり、十分な耐久性を安定して確保することが可能なβサイアロン焼結体からなる摺動部材を備えた摺動装置を容易に提供することができる。上記不純物は、原料に由来するもの、あるいは製造工程において混入するものを含む不可避的不純物を含む。
【００４６】
さらに図２を参照して、外輪緻密層１１Ｂおよび内輪緻密層１２Ｂの表面である外輪滑り面１１Ａおよび内輪滑り面１２Ａを含む領域には、外輪緻密層１１Ｂおよび内輪緻密層１２Ｂ内の他の領域よりもさらに緻密性の高い層である外輪高緻密層１１Ｄおよび内輪高緻密層１２Ｄが形成されている。この外輪高緻密層１１Ｄおよび内輪高緻密層１２Ｄの断面を光学顕微鏡の斜光にて観察した場合、白色の領域として観察される白色領域の面積率は３．５％以下となっている。これにより、外輪１１および内輪１２の耐摩耗性がより向上し、耐久性が一層向上している。
【００４７】
次に、本発明の一実施の形態である実施の形態１における摺動装置および摺動部材の製造方法について説明する。図３は、実施の形態１における摺動装置および摺動部材の製造方法の概略を示す流れ図である。
【００４８】
図３を参照して、本実施の形態における摺動装置および摺動部材の製造方法においては、まず、工程（Ｓ１００）において、βサイアロンの粉末を準備するβサイアロン粉末準備工程が実施される。βサイアロン粉末準備工程においては、たとえば燃焼合成法を採用した製造工程により、安価にβサイアロンの粉末を製造することができる。
【００４９】
次に、工程（Ｓ２００）において、βサイアロン粉末準備工程において準備されたβサイアロンの粉末に、焼結助剤を添加して混合する混合工程が実施される。この混合工程は、焼結助剤を添加しない場合、省略することができる。
【００５０】
次に、工程（Ｓ３００）において、上記βサイアロンの粉末またはβサイアロンの粉末と焼結助剤との混合物を、摺動部材の概略形状に成形する成形工程が実施される。具体的には、上記βサイアロンの粉末またはβサイアロンの粉末と焼結助剤との混合物に、プレス成形、鋳込み成形、押し出し成形、転動造粒などの成形手法を適用することにより、摺動部材である外輪１１、内輪１２などの概略形状に成形された成形体が作製される。
【００５１】
次に、工程（Ｓ４００）において、上記成形体の表面が加工されることにより、当該成形体が焼結後に所望の摺動部材の形状により近い形状になるよう成形される焼結前加工工程が実施される。具体的には、グリーン体加工などの加工手法を適用することにより、上記成形体が焼結後に外輪１１、内輪１２などの形状により近い形状になるように成形される。この焼結前加工工程は、成形工程において上記成形体が成形された段階で、焼結後に所望の摺動部材の形状に近い形状が得られる状態である場合には省略することができる。
【００５２】
次に、工程（Ｓ５００）において、上記成形体が、１ＭＰａ以下の圧力下で焼結される焼結工程が実施される。具体的には、上記成形体が、ヒータ加熱、マイクロ波やミリ波による電磁波加熱などの加熱方法により加熱されて焼結されることにより、外輪１１、内輪１２などの概略形状を有する焼結体が作製される。焼結は、不活性ガス雰囲気中または窒素と酸素との混合ガス雰囲気中において、１５５０℃以上１８００℃以下の温度域に上記成形体が加熱されることにより実施される。不活性ガスとしては、ヘリウム、ネオン、アルゴン、窒素などが採用可能であるが、製造コスト低減の観点から、窒素が採用されることが好ましい。
【００５３】
次に、工程（Ｓ６００）において、焼結工程において作製された焼結体の表面が加工され、当該表面を含む領域が除去される仕上げ加工が実施されることにより、摺動部材を完成させる仕上げ工程が実施される。具体的には、焼結工程において作製された焼結体の表面を研磨することにより、摺動部材としての外輪１１、内輪１２などを完成させる。以上の工程により、本実施の形態における摺動部材は完成する。
【００５４】
ここで、上記焼結工程における焼結により、焼結体の表面から厚み５００μｍ程度の領域には、内部よりも緻密性が高く、断面を光学顕微鏡の斜光にて観察した場合、白色の領域として観察される白色領域の面積率が７％以下である緻密層が形成される。さらに、焼結体の表面から厚み１５０μｍ程度の領域には、緻密層内の他の領域よりもさらに緻密性が高く、断面を光学顕微鏡の斜光にて観察した場合、白色の領域として観察される白色領域の面積率が３．５％以下である高緻密層が形成されている。したがって、仕上げ工程においては、除去される焼結体の厚みは、特に接触面となるべき領域において１５０μｍ以下とすることが好ましい。これにより、外輪滑り面１１Ａおよび内輪滑り面１２Ａを含む領域に、高緻密層を残存させ、摺動部材の耐摩耗性を向上させることができる。
【００５５】
そして、図３を参照して、工程（Ｓ７００）において、上述のように作製された摺動部材が組合わされることにより摺動装置が組立てられる、組立て工程が実施される。具体的には、工程（Ｓ１００）〜（Ｓ６００）において作製された外輪１１と内輪１２とが組合わされて、上記本実施の形態における摺動装置としての球面滑り軸受１が組立てられる。これにより、本実施の形態における摺動装置の製造方法が完了し摺動装置としての球面滑り軸受１が完成する。ここで、外輪滑り面１１Ａおよび内輪滑り面１２Ａの少なくともいずれか一方に、二硫化モリブデンなどの固体潤滑剤の皮膜が形成されたうえで、外輪１１と内輪１２とが組合わされて、球面滑り軸受１が組立てられてもよい。
【００５６】
（実施の形態２）
次に、本発明の一実施の形態である実施の形態２における摺動装置について説明する。図４は、実施の形態２における摺動装置としての動圧型軸受ユニットを備えたスピンドルモータの構成を示す概略断面図である。また、図５は、図４の動圧型軸受ユニット付近を示す概略部分断面図である。また、図６は、動圧型軸受ユニットの要部を示す概略部分断面図である。
【００５７】
図４を参照して、スピンドルモータ３は、ハードディスクドライブ装置（Ｈａｒｄ  Ｄｉｓｋ  Ｄｒｉｖｅ；ＨＤＤ）の内部において、磁気ディスクを回転させるＨＤＤ用スピンドルモータである。このスピンドルモータ３は、図示しない磁気ディスクを保持するディスクハブ３４と、ディスクハブ３４を周方向に回転可能に保持する動圧型軸受ユニット２と、動圧型軸受ユニット２の外周面に設置されたモータステータ３２と、モータステータ３２に対向するようにディスクハブ３４に設置されたモータロータ３３とを備えている。動圧型軸受ユニット２は、ディスクハブ３４に固定された軸部材２８と、軸部材２８を軸周りに回転可能に保持する軸受２９とを含んでいる。以上の構成により、モータステータ３２に図示しない電源から電流が供給されると、モータロータ３３を軸回りに回転させる駆動力が発生し、ディスクハブ３４は動圧型軸受ユニット２の軸受２９に対して相対的に回転する。
【００５８】
次に、本実施の形態における動圧型軸受ユニットについて説明する。図５を参照して、動圧型軸受ユニット２は、軸部材２８と、軸部材２８の一部を取り囲み、軸部材２８を軸周りに回転可能に保持する軸受部材２７とを含んでいる。軸部材２８は、円筒形状の軸部２１と、軸部２１の端部の外周を取り囲むように配置され、軸部２１よりも外径の大きい円盤形状のフランジ部２２とを有している。一方、軸受部材２７は、軸部２１の端面およびフランジ部２２の一方の端面に所定の隙間を隔てて対向するように配置された平板状の底壁部２４と、フランジ部２２の外周面および他方の端面と軸部２１の外周面とに所定の隙間を隔てて対向するように配置された中空円筒状の側壁部２５とを有している。また、軸部材２８と軸受部材２７との間の上記隙間は、潤滑油などの流体により満たされている。
【００５９】
以上の構成により、軸部材２８が軸受部材２７に対して軸周りに回転すると、上記流体の動圧作用により、軸部材２８は軸受部材２７に対して非接触状態で支持される。
【００６０】
ここで、上述のように、軸部材２８が軸受部材２７に対して十分な回転速度で回転している状態では、軸部材２８は軸受部材２７に対して非接触状態で支持されるが、軸部材２８が軸受部材２７に対して回転し始める時点（起動時）および軸部材２８の軸受部材２７に対する回転が終了する直前（運転終了時）においては、上記動圧作用が不十分となって、軸部材２８と軸受部材２７とは、互いに接触しつつ滑動する。すなわち、軸部材２８を構成する軸部２１およびフランジ部２２と、軸受部材２７を構成する底壁部２４および側壁部２５とは、隣接する他の部材に接触しつつ、当該他の部材に対して相対的に滑動する摺動部材である。
【００６１】
そして、摺動部材としての軸部２１、フランジ部２２、底壁部２４および側壁部２５は、Ｓｉ６−ＺＡｌＺＯＺＮ８−Ｚの組成式で表され、０．１≦ｚ≦３．５を満たすβサイアロンを主成分とし、残部不純物からなる焼結体から構成されている。さらに、図６を参照して、当該他の摺動部材と接触する面（表面）である接触面としての軸部接触面２１Ａ、フランジ部接触面２２Ａ、底壁部接触面２４Ａおよび側壁部接触面２５Ａを含む領域には、内部２１Ｃ，２２Ｃ，２４Ｃ，２５Ｃよりも緻密性の高い層である緻密層（軸部緻密層２１Ｂ、フランジ部緻密層２２Ｂ、底壁部緻密層２４Ｂおよび側壁部緻密層２５Ｂ）が形成されている。この軸部緻密層２１Ｂ、フランジ部緻密層２２Ｂ、底壁部緻密層２４Ｂおよび側壁部緻密層２５Ｂの断面を光学顕微鏡の斜光にて観察した場合、白色の領域として観察される白色領域の面積率は７％以下である。
【００６２】
そのため、本実施の形態おける動圧型軸受ユニット２は、安価でありながら、十分な耐久性を安定して確保することが可能なβサイアロン焼結体からなる摺動部材（軸部２１、フランジ部２２、底壁部２４および側壁部２５）を備えた摺動装置となっている。上記不純物は、原料に由来するもの、あるいは製造工程において混入するものを含む不可避的不純物を含む。
【００６３】
なお、上記本実施の形態においては、摺動部材としての軸部２１、フランジ部２２、底壁部２４および側壁部２５は、Ｓｉ６−ＺＡｌＺＯＺＮ８−Ｚの組成式で表され、０．１≦ｚ≦３．５を満たすβサイアロンを主成分とし、残部焼結助剤および不可避的不純物からなる焼結体から構成されていてもよい。焼結助剤を含むことで、容易に焼結体の気孔率を低下させることが可能となり、十分な耐久性を安定して確保することが可能なβサイアロン焼結体からなる摺動部材を備えた摺動装置を容易に提供することができる。上記不純物は、原料に由来するもの、あるいは製造工程において混入するものを含む不可避的不純物を含む。
【００６４】
さらに図２を参照して、軸部緻密層２１Ｂ、フランジ部緻密層２２Ｂ、底壁部緻密層２４Ｂおよび側壁部緻密層２５Ｂの表面である軸部接触面２１Ａ、フランジ部接触面２２Ａ、底壁部接触面２４Ａおよび側壁部接触面２５Ａを含む領域には、軸部緻密層２１Ｂ、フランジ部緻密層２２Ｂ、底壁部緻密層２４Ｂおよび側壁部緻密層２５Ｂ内の他の領域よりもさらに緻密性の高い層である軸部高緻密層２１Ｄ、フランジ部高緻密層２２Ｄ、底壁部高緻密層２４Ｄおよび側壁部高緻密層２５Ｄが形成されている。この軸部高緻密層２１Ｄ、フランジ部高緻密層２２Ｄ、底壁部高緻密層２４Ｄおよび側壁部高緻密層２５Ｄの断面を光学顕微鏡の斜光にて観察した場合、白色の領域として観察される白色領域の面積率は３．５％以下となっている。これにより、軸部２１、フランジ部２２、底壁部２４および側壁部２５の耐摩耗性がより向上し、耐久性が一層向上している。
【００６５】
なお、本実施の形態における摺動装置としての動圧型軸受ユニット２および摺動部材としての軸部２１、フランジ部２２、底壁部２４および側壁部２５は、上記実施の形態１における摺動装置としての球面滑り軸受１および摺動部材としての外輪１１および内輪１２と同様の製造方法により製造することができる。
【００６６】
また、上記実施の形態２においては、軸部材２８が、別部材としての軸部２１とフランジ部２２とを有している場合について説明したが、軸部材２８は一体の部材から構成されていてもよい。
【００６７】
さらに、上記実施の形態１および２においては、摺動装置を構成する摺動部材が全てβサイアロン焼結体から構成される本発明の摺動部材である場合について説明したが、本発明の摺動装置はこれに限られず、摺動部材の少なくともいずれか１つが本発明の摺動部材であればよい。たとえば、上記実施の形態１の球面滑り軸受１においては、外輪１１および内輪１２の一方は上記本発明の摺動部材であり、他方は本発明の範囲外の摺動部材であってもよい。この場合、本発明の範囲外の摺動部材においては、たとえば焼入硬化された高炭素クロム軸受鋼（ＪＩＳ規格ＳＵＪ２など）の表面にリン酸塩皮膜処理を実施したものを素材として選択することができる。また、上記実施の形態２の動圧型軸受ユニット２においては、製造コストを考慮すると、形状が比較的単純な軸部材２８が本発明の摺動部材であることにより、安価でありながら、十分な耐久性を安定して確保することが可能な動圧型軸受ユニットを構成することができる。この場合、軸受部材２７においては、たとえば潤滑油や潤滑グリースを含浸させた含油焼結金属などを素材として選択することができる。
【００６８】
また、上記実施の形態においては、本発明の摺動装置および摺動部材の一例として、球面滑り軸受、動圧型軸受ユニットおよびこれらが備える摺動部材について説明したが、本発明の摺動装置および摺動部材はこれらに限られない。本発明の摺動装置および摺動部材は、たとえばリニアガイドやＸ−Ｙテーブルなどの直動装置、ロッカーアームやボールバルブなどのエンジン部品およびこれらが備える摺動部材であってもよい。
【実施例１】
【００６９】
以下、本発明の実施例１について説明する。種々のｚ値を有するβサイアロン焼結体からなる試験片を作製し、ｚ値と耐摩耗性との関係を調査する試験を行なった。試験の手順は以下のとおりである。
【００７０】
まず、試験の対象となる試験片の作製方法について説明する。はじめに、燃焼合成法でｚ値を０．１〜４の範囲で作製したβサイアロンの粉末を準備し、上記実施の形態１において図３に基づいて説明した摺動部材の製造方法と同様の方法で、ｚ値が０．１〜４である試験片を作製した。具体的な作製方法は以下のとおりである。まず、サブミクロンに微細化されたβサイアロン粉末と、焼結助剤としての酸化アルミニウム（住友化学株式会社製、ＡＫＰ３０）および酸化イットリウム（Ｈ．Ｃ．Ｓｔａｒｃｋ社製、Ｙｔｔｒｉｕｍｏｘｉｄｅ  ｇｒａｄｅ  Ｃ）とをボールミルを用いて湿式混合により混合した。その後、スプレードライヤーにて造粒を実施し、造粒粉を製造した。当該造粒粉を金型で円板状に成形し、さらに冷間静水圧成形（ＣＩＰ）で加圧を行ない、円板状の成形体を得た。
【００７１】
引き続き当該成形体を圧力０．４ＭＰａの窒素雰囲気中で１６５０℃に加熱して焼結することで、円板状焼結体を製造した。次に、当該円板状焼結体の平面部にラッピング加工(加工代０．５ｍｍ)を行ない、直径φ２０ｍｍ×厚みｔ５ｍｍの円板試験片（加工面表面粗さ０．０５μｍＲａ以下）とした。また、比較のため、ｚ値が０である窒化珪素および焼結助剤からなる原料粉末を用いて上記と同様に成形体を作製した後、加圧焼結法により焼結した焼結円板体に対して、上述と同様にラッピング加工を行ない、上記と同形状の試験片を作製した（比較例Ａ）。
【００７２】
次に、試験条件について説明する。上述のように作製された試験片のラッピング加工された平面部に対し、別途準備された軸受鋼（ＪＩＳ規格ＳＵＪ２）製の相手試験片（直径φ４０ｍｍ×厚みｔ１０ｍｍの円板状、焼入硬化済み、外周面の表面粗さ０．０５μｍＲａ以下）を接触させ、接触面の最大接触面圧が０．４９ＧＰａとなるようにして、接触状態を保ったまま相手試験片を外周周速０．０５ｍ／秒で回転させた。そして、潤滑：タービン油ＶＧ３２(清浄油)のパット給油、試験温度：室温、の条件の下で、６０分（摺動距離１８０ｍ）の回転を継続する耐摩耗試験（サバン型摩擦摩耗試験）を行なった。そして、試験片の平面部の摺動部分について、上記時間経過後の摩耗深さを測定した。
【００７３】
【表１】
0005024788.tif 000002
【００７４】
表１に本実施例の試験結果を示す。表１においては、各実施例および比較例における摩耗深さが表されている。
【００７５】
表１を参照して、ｚ値が０．１以上３．５以下となっている本発明の実施例Ａ〜Ｈでは、窒化珪素（比較例Ａ）と比較して遜色ない耐摩耗性を有している。これに対し、ｚ値が３．５を超え、本発明の範囲外となっている比較例Ｂでは、摩耗深さが大幅に増加している。さらに、ｚ値が４である比較例Ｃにおいては、極めて短時間に試験片の摩耗が進行したため、試験を３０分で中止した。比較例Ｃの試験片の試験中止時における摩耗深さは１０μｍを超えており、耐摩耗性が著しく低下している。
【００７６】
以上のように、ｚ値が０．１以上３．５以下の範囲においては、サイアロン焼結体からなる試験片の耐摩耗性は、窒化珪素の焼結体からなる試験片とほぼ同等である。これに対し、ｚ値が３．５を超えると試験片の耐摩耗性が大幅に低下する。さらに、ｚ値が大きくなると、βサイアロンからなる試験片の耐摩耗性が著しく低下することが明らかとなった。このように、ｚ値を０．１以上３．５以下とすることにより、安価でありながら、十分な耐久性を安定して確保することが可能なβサイアロン焼結体からなる摺動部材を提供可能であることが確認された。
【００７７】
なお、表１を参照して、ｚ値が３を超える３．５の実施例Ｈにおいては、耐摩耗性が実施例Ａ〜Ｇに比べて低下している。このことから、十分な耐久性をより安定して確保するためには、ｚ値は３以下とすることが望ましいといえる。
【００７８】
また、上記実験結果より、窒化珪素からなる摺動部材と同等以上の耐摩耗性を得るには、ｚ値は２以下とすることが好ましく、１．５以下とすることが、より好ましい。一方、燃焼合成を採用した製造工程による、βサイアロン粉体の作製の容易性を考慮すると、十分に自己発熱による反応が期待できるｚ値である０．５以上とすることが好ましい。
【実施例２】
【００７９】
以下、本発明の実施例２について説明する。本発明の摺動部材の断面における緻密層および高緻密層の形成状態を調査する試験を行なった。試験の手順は以下のとおりである。
【００８０】
はじめに、燃焼合成法で作製した組成がＳｉ５ＡｌＯＮ７であるβサイアロンの粉末（株式会社イスマンジェイ製、商品名メラミックス）を準備し、実施の形態１において図３に基づいて説明した摺動部材の製造方法と同様の方法で、一辺が約１０ｍｍの立方体試験片を作製した。具体的な製造方法は次のとおりである。まず、サブミクロンに微細化されたβサイアロン粉末と、焼結助剤としての酸化アルミニウム（住友化学株式会社製、ＡＫＰ３０）および酸化イットリウム（Ｈ．Ｃ．Ｓｔａｒｃｋ社製、Ｙｔｔｒｉｕｍｏｘｉｄｅ  ｇｒａｄｅ  Ｃ）とをボールミルを用いて湿式混合により混合した。その後、スプレードライヤーにて造粒を実施し、造粒粉を製造した。当該造粒粉を金型で所定の形状に成形し、さらに冷間静水圧成形（ＣＩＰ）で加圧を行ない、成形体を得た。引き続き当該成形体を圧力０．４ＭＰａの窒素雰囲気中で１６５０℃に加熱して焼結することで、上記立方体試験片を製造した。
【００８１】
その後、当該試験片を切断し、切断された面をダイヤモンドラップ盤でラッピングした後、酸化クロムラップ盤による鏡面ラッピングを実施することにより、立方体の中心を含む観察用の断面を形成した。そして、当該断面を光学顕微鏡（株式会社ニコン製、マイクロフォト−ＦＸＡ）の斜光で観察し、倍率５０倍のインスタント写真（フジフイルム株式会社製  ＦＰ−１００Ｂ）を撮影した。その後、得られた写真の画像を、スキャナーを用いて（解像度３００ＤＰＩ）パーソナルコンピューターに取り込んだ。そして、画像処理ソフト（三谷商事株式会社製  ＷｉｎＲＯＯＦ）を用いて輝度閾値による２値化処理を行なって（本実施例での２値化分離閾値：１４０）、白色領域の面積率を測定した。
【００８２】
次に、試験結果について説明する。図７は、試験片の上記観察用の断面を光学顕微鏡の斜光で撮影した写真である。また、図８は、図７の写真の画像を、画像処理ソフトを用いて輝度閾値により２値化処理した状態を示す一例である。また、図９は、図７の写真の画像を、画像処理ソフトを用いて輝度閾値により２値化処理する際に、画像処理を行なう領域（評価領域）を示す図である。図７において、写真上側が試験片の表面側であり、上端が表面である。
【００８３】
図７および図８を参照して、本発明の摺動部材と同様の製造方法により作製された本実施例における試験片は、表面を含む領域に内部よりも白色領域の少ない層が形成されていることがわかる。そして、図９に示すように、撮影された写真の画像を試験片の最表面からの距離に応じて３つの領域（最表面からの距離が１５０μｍ以内の領域、１５０μｍを超え５００μｍ以内の領域、５００μｍを超え８００μｍ以内の領域）に分け、領域毎に画像解析を行なって白色領域の面積率を算出したところ、表２に示す結果が得られた。表２においては、図９に示した各領域を１視野として、無作為に撮影された５枚の写真から得られる５視野における白色領域の面積率の、平均値と最大値とが示されている。
【００８４】
【表２】
0005024788.tif 000003
【００８５】
表２を参照して、本実施例における白色領域の面積率は、内部において１８．５％であったのに対し、表面からの深さが５００μｍ以下である領域においては３．７％、表面からの深さが１５０μｍ以下の領域においては１．２％となっていた。このことから、本発明の摺動部材と同様の製造方法により作製された本実施例における試験片は、表面を含む領域に内部よりも白色領域の少ない緻密層および高緻密層が形成されていることが確認された。
【実施例３】
【００８６】
以下、本発明の実施例３について説明する。本発明の摺動部材の耐摩耗性を確認する試験を行なった。試験の手順は以下のとおりである。
【００８７】
まず、試験の対象となる試験片の作製方法について説明する。はじめに、燃焼合成法で作製した組成がＳｉ５ＡｌＯＮ７であるβサイアロンの粉末（株式会社イスマンジェイ製、商品名メラミックス）を準備し、実施の形態１において図３に基づいて説明した摺動部材の製造方法と同様の方法で摺動試験用の試験片を作製した。具体的な製造方法は次のとおりである。まず、サブミクロンに微細化されたβサイアロン粉末と、焼結助剤としての酸化アルミニウム（住友化学株式会社製、ＡＫＰ３０）および酸化イットリウム（Ｈ．Ｃ．Ｓｔａｒｃｋ社製、Ｙｔｔｒｉｕｍｏｘｉｄｅ  ｇｒａｄｅ  Ｃ）とをボールミルを用いて湿式混合により混合した。その後、スプレードライヤーにて造粒を実施し、造粒粉を製造した。当該造粒粉を金型で円板状に成形し、さらに冷間静水圧成形（ＣＩＰ）で加圧を行ない、円板状の成形体を得た。
【００８８】
引き続き当該成形体を圧力０．４ＭＰａの窒素雰囲気中で１６５０℃に加熱して焼結することで、円板状焼結体を製造した。次に、当該円板状焼結体の平面部にラッピング加工を行ない、概略寸法で直径φ２０ｍｍ×厚みｔ５ｍｍの円板試験片（加工面表面粗さ０．０５μmＲａ以下）とした。ここで、上記円板状焼結体の平面部に対するラッピング加工により除去される円板状焼結体の厚み（加工代）を８段階に変化させ、８種類の試験片を作製した（実施例Ａ〜Ｈ）。また、比較のため、窒化珪素および焼結助剤からなる原料粉末を用いて上記と同様に成形体を作製した後、加圧焼結法により焼結した焼結円板体に対して、上述と同様にラッピング加工を行ない、上記と同形状の試験片を作製した（比較例Ａ）。ラッピング加工による加工代は０．５ｍｍとした。
【００８９】
次に、試験条件について説明する。上述のように作製された試験片の加工平面部に対し、別途準備された軸受鋼（ＪＩＳ規格ＳＵＪ２）製の相手試験片（直径φ４０ｍｍ×厚みｔ１０ｍｍの円板状、焼入硬化済み、外周面の表面粗さ０．０５μｍＲａ以下）を接触させ、接触面の最大接触面圧が０．４９ＧＰａとなるようにして、接触状態を保ったまま相手試験片を外周周速０．０５ｍ／秒で回転させた。そして、潤滑：タービン油ＶＧ３２(清浄油)のパット給油、試験温度：室温、の条件の下で、６０分（摺動距離１８０ｍ）の回転を継続する耐摩耗試験（サバン型摩擦摩耗試験）を行なった。そして、試験片の平面部の摺動部分について、上記時間経過後の摩耗深さを測定した。
【００９０】
【表３】
0005024788.tif 000004
【００９１】
表３に本実施例の試験結果を示す。表３を参照して、実施例の試験片の耐摩耗性は、その製造コスト等を考慮するといずれも良好であるといえる。そして、加工代を０．５ｍｍ以下とすることにより試験片の表面に緻密層を残存させた実施例Ｄ〜Ｇの試験片の摩耗深さは、比較例Ａの摩耗深さの１／２〜１／３程度となっていた。さらに、加工代を０．１５ｍｍ以下とすることにより試験片の表面に高緻密層を残存させた実施例Ａ〜Ｃの試験片の摩耗深さは、比較例Ａの摩耗深さの１／１０程度となっていた。このことから、本発明の摺動部材を備えた摺動装置は、耐摩耗性において優れているものと考えられる。そして、本発明の摺動部材を備えた摺動装置は、摺動部材の加工代を０．５ｍｍ以下として、表面に緻密層を残存させることにより耐摩耗性が向上し、摺動部材の加工代を０．１５ｍｍ以下として、表面に高緻密層を残存させることにより耐摩耗性がさらに向上すると考えられる。
【００９２】
今回開示された実施の形態および実施例はすべての点で例示であって、制限的なものではないと考えられるべきである。本発明の範囲は上記した説明ではなくて特許請求の範囲によって示され、特許請求の範囲と均等の意味、および範囲内でのすべての変更が含まれることが意図される。
【産業上の利用可能性】
【００９３】
本発明の摺動装置、摺動部材およびその製造方法は、構成部品にβサイアロンを主成分とする焼結体を採用した摺動装置、βサイアロンを主成分とする焼結体からなる摺動部材およびその製造方法に特に有利に適用され得る。
【図面の簡単な説明】
【００９４】
【図１】実施の形態１の球面滑り軸受の構成を示す概略断面図である。
【図２】図１の要部を拡大して示す概略部分断面図である。
【図３】実施の形態１における摺動装置および摺動部材の製造方法の概略を示す流れ図である。
【図４】実施の形態２における動圧型軸受ユニットを備えたスピンドルモータの構成を示す概略断面図である。
【図５】図４の動圧型軸受ユニット付近を示す概略部分断面図である。
【図６】動圧型軸受ユニットの要部を示す概略部分断面図である。
【図７】試験片の観察用の断面を光学顕微鏡の斜光で撮影した写真である。
【図８】図７の写真の画像を、画像処理ソフトを用いて輝度閾値により２値化処理した状態を示す一例である。
【図９】図７の写真の画像を、画像処理ソフトを用いて輝度閾値により２値化処理する際に、画像処理を行なう領域（評価領域）を示す図である。
【符号の説明】
【００９５】
１  球面滑り軸受、２  動圧型軸受ユニット、３  スピンドルモータ、１１  外輪、１１Ａ  外輪滑り面、１１Ｂ  外輪緻密層、１１Ｃ，１２Ｃ  内部、１１Ｄ  外輪高緻密層、１２  内輪、１２Ａ  内輪滑り面、１２Ｂ  内輪緻密層、１２Ｄ  内輪高緻密層、２１  軸部、２１Ａ  軸部接触面、２１Ｂ  軸部緻密層、２１Ｃ，２２Ｃ，２４Ｃ，２５Ｃ  内部、２１Ｄ  軸部高緻密層、２２  フランジ部、２２Ａ  フランジ部接触面、２２Ｂ  フランジ部緻密層、２２Ｄ  フランジ部高緻密層、２４  底壁部、２４Ａ  底壁部接触面、２４Ｂ  底壁部緻密層、２４Ｄ  底壁部高緻密層、２５  側壁部、２５Ａ  側壁部接触面、２５Ｂ  側壁部緻密層、２５Ｄ  側壁部高緻密層、２７  軸受部材、２８  軸部材、２９  軸受、３２  モータステータ、３３  モータロータ、３４  ディスクハブ。
【図１】
0005024788.tif 000005
【図２】
0005024788.tif 000006
【図３】
0005024788.tif 000007
【図４】
0005024788.tif 000008
【図５】
0005024788.tif 000009
【図６】
0005024788.tif 000010
【図７】
0005024788.tif 000011
【図８】
0005024788.tif 000012
【図９】
0005024788.tif 000013